(57)【特許請求の範囲】
【請求項１】
半導体基板の上方に形成された銅（Ｃｕ）膜を主とする配線層上にシリコン含有絶縁膜を形成する工程と、
前記シリコン含有絶縁膜を炭化水素ガス（ＣxＨy）の雰囲気又はプラズマに曝す工程を有することを特徴とする半導体装置の製造方法。
【請求項２】
半導体基板の上方に形成された銅（Ｃｕ）配線層の表面をアンモニアガス、窒素と水素との混合ガス、ＣＦ4ガス、Ｃ2Ｆ6ガス及びＮＦ3ガスの群から選択されるガスのプラズマに曝す工程と、
前記銅（Ｃｕ）配線層の表面をエチレンジアミンガス、β−ジケトンガス、アンモニアガスと炭化水素ガス（ＣxＨy）との混合ガス及び窒素ガスと炭化水素ガス（ＣxＨy）との混合ガスの群から選択されるガスの雰囲気又はプラズマに曝す工程と、
前記銅（Ｃｕ）配線層の上にＣｕ拡散防止絶縁膜を形成する工程とを有することを特徴とする半導体装置の製造方法。
【請求項３】
半導体基板の上方に形成された銅（Ｃｕ）配線層の表面をアンモニアガスのプラズマに曝す工程と、
前記銅（Ｃｕ）配線層の上にシリコン含有絶縁膜を形成する工程と、
前記シリコン含有絶縁膜を、アンモニアガスと炭化水素ガス（ＣxＨy）との混合ガスの雰囲気若しくはプラズマ、及び窒素ガスと炭化水素ガス（ＣxＨy）との混合ガスの雰囲気若しくはプラズマからなる群から選択されるものに曝す工程とを有することを特徴とする半導体装置の製造方法。
【請求項４】
前記アンモニアガスと炭化水素ガス（ＣxＨy）との混合ガスのプラズマ、窒素ガスと炭化水素ガス（ＣxＨy）との混合ガスのプラズマ又は窒素ガスのプラズマは、ＬＦ（Low Frequency）プラズマ又はＲＦ（Radio Frequency）プラズマであることを特徴とする請求項２に記載の半導体装置の製造方法。
【請求項５】
半導体基板の上方に形成された銅（Ｃｕ）配線層の表面をアンモニアガスのプラズマに曝す工程と、
前記銅（Ｃｕ）配線層の上にシリコン含有絶縁膜を形成する工程と、
前記シリコン含有絶縁膜をアンモニアガスの雰囲気若しくはプラズマ、又は窒素ガスのプラズマに曝し、次いで、炭化水素ガス（ＣxＨy）の雰囲気又はプラズマに曝す工程とを有することを特徴とする半導体装置の製造方法。
【請求項６】
半導体基板の上方に形成された銅（Ｃｕ）配線層の表面をアンモニアガスのプラズマに曝す工程と、
前記銅（Ｃｕ）配線層の上にシリコン含有絶縁膜を形成する工程と、
前記シリコン含有絶縁膜を炭化水素ガス（ＣxＨy）の雰囲気又はプラズマに曝し、次いで、アンモニアガスの雰囲気若しくはプラズマ、又は窒素ガスのプラズマに曝す工程とを有することを特徴とする半導体装置の製造方法。
【請求項７】
前記炭化水素ガス（ＣxＨy）が、メタン（ＣＨ）、アセチレン（ＣＨ）、エチレン（ＣＨ）、プロパン（ＣＨ）、ブチレン（ＣＨ）、ブタン（ＣＨ）、ベンゼン（ＣＨ）、シクロヘキサン（ＣＨ）及びメチルシクロヘキサン（ＣＨ）の群から選択されたものであることを特徴とする請求項１乃至６の何れか一に記載の半導体装置の製造方法。
【請求項８】
前記シリコン含有絶縁膜をガスの雰囲気又はプラズマに曝すことにより、前記シリコン含有絶縁膜にＣｕ拡散防止機能を持たせることを特徴とする請求項３乃至７の何れか一に記載の半導体装置の製造方法。
【発明の詳細な説明】
【０００１】
【発明の属する技術分野】
本発明は半導体装置の製造方法に係り、さらに詳しくは、多層配線技術に係る銅（Ｃｕ）配線層中のＣｕの拡散を防止する技術に関する。
【０００２】
【従来の技術】
ＬＳＩは、半導体基板上に電気的に分離して配置されたトランジスタやダイオード、キャパシタ、抵抗などの基本的な構成要素を配線で接続して製造される。
【０００３】
この素子同士を高密度で接続する技術が多層配線技術であって、多層配線技術はＬＳＩの高性能化を決定づける重要な技術である。多層配線の抵抗や容量などの寄生効果は、ＬＳＩの回路性能に大きな影響を与える。このような観点から、抵抗が低いＣｕ（銅）配線と誘電率が低い材料を用いた層間絶縁膜とを組み合わせた多層配線が用いられるようになってきており、この製造方法として、埋め込み方式、いわゆるダマシン方式が採用されてきている。
【０００４】
Ｃｕ配線層は、熱処理が施される工程などでＣｕ配線層中のＣｕが層間絶縁膜などに拡散しやすという特性をもっており、層間絶縁膜中にＣｕが拡散すると層間絶縁膜のリーク電流が増加してしまうなどの不具合をもたらす。このため、Ｃｕ配線層と層間絶縁膜との間にＣｕ拡散防止機能を備えたシリコン窒化膜などからなるＣｕ拡散防止絶縁膜を形成してＣｕ配線層中のＣｕの拡散を防止している。
【０００５】
【発明が解決しようとする課題】
しかしながら、Ｃｕの拡散を防止できる絶縁膜の誘電率（例えばε＝５程度とする）は、低誘電率の絶縁膜の誘電率（例えばε＝２．８程度とする）に比べてかなり高いので、たとえ、低誘電率の絶縁膜で層間絶縁膜の主要部を形成しても、Ｃｕ拡散防止絶縁膜の介在により多層配線のＣｕ配線層間の寄生容量が実効的に増加してしまう。例えば、層間絶縁膜の全体膜厚を５００ｎｍと固定した場合において、そのうち１００ｎｍをＣｕ拡散防止絶縁膜（ε＝５程度）とし、残りを低誘電率の絶縁膜（ε＝２．８程度）としたとき、層間絶縁膜の実効誘電率は３．０２程度に上昇してしまう。これにより、ＬＳＩの多層配線の配線中を伝搬する電気信号の遅れ、いわゆる配線遅延が大きくなり、これが致命的な問題になる可能性がある。
【０００６】
このため、Ｃｕ拡散防止絶縁膜の膜厚を薄くすることが検討されている。しかしながら、Ｃｕ配線層上にプラズマＣＶＤによりＣｕ拡散防止絶縁膜を形成する工程やその後の４００〜４５０℃程度のアニールを行う工程などの影響によりＣｕ配線層の表層部からＣｕ突起が発生しやすく、この突起部分からＣｕが拡散してしまうという問題がある。
【０００７】
また、従来、低誘電率の絶縁膜においては、Ｃｕの拡散を防止できるＣｕ拡散防止絶縁膜として使用するのは困難であり、このため、低誘電率で、かつＣｕの拡散を防止できる絶縁膜を形成する方法が切望されている。
【０００８】
本発明は以上の問題点を鑑みて創作されたものであり、Ｃｕ配線層の突起の発生を防止してＣｕ拡散防止絶縁膜の膜厚を薄くすること、並びに誘電率が低い絶縁膜をＣｕ拡散防止絶縁膜として使用できるようにすることにより、多層配線の配線層間に係る容量を低減することができる半導体装置の製造方法を提供することを目的とする。
【０００９】
【課題を解決するための手段】
上記問題を解決するため、本発明は半導体装置の製造方法に係り、半導体基板の上方に形成された銅（Ｃｕ）配線層上にシリコン含有絶縁膜を形成する工程と、前記シリコン含有絶縁膜を炭化水素系ガス（ＣＸＨＹ）の雰囲気又はプラズマに曝す工程とを有することを特徴とする。
【００１０】
これにより、シリコン含有絶縁膜の表層に炭素含有層を形成することができる。炭素含有層は、シリコン含有絶縁膜のガス状或いは液状のエッチャントに対してエッチング耐性を有する。従って、簡単な処理により、このシリコン含有絶縁膜には銅配線の銅粒子に対するバリアの機能とともに、バリア絶縁膜上に形成される膜厚の厚い層間絶縁膜をエッチングする際にエッチングストッパの機能を付与することができる。
【００１１】
また、本発明は半導体装置の製造方法に係り、半導体基板の上方に形成された銅（Ｃｕ）配線層の表面をアンモニアガス、窒素と水素との混合ガス、ＣＦ4ガス、Ｃ2Ｆ6ガス及びＮＦ3ガスの群から選択されるガスのプラズマに曝す工程と、前記銅（Ｃｕ）配線層の表面をエチレンジアミンガス、β−ジケトンガス、アンモニアガスと炭化水素ガス（ＣxＨy）との混合ガス及び窒素ガスと炭化水素ガス（ＣxＨy）との混合ガスの群から選択されるガスの雰囲気又はプラズマに曝す工程と、前記銅（Ｃｕ）配線層の上にＣｕ拡散防止絶縁膜を形成する工程とを有することを特徴とする。
【００１２】
本発明によれば、まず、非酸化性ガス雰囲気中で熱処理が施されたＣｕ配線層の表面を例えばアンモニアガスなどのプラズマに曝してＣｕ配線層の表面の自然酸化膜を除去する。
【００１３】
その後、表面の自然酸化膜が除去された銅配線層の表面をエチレンジアミンガス、β−ジケトンガス、アンモニアガスと炭化水素ガス（ＣxＨy）との混合ガス及び窒素ガスと炭化水素ガス（ＣxＨy）との混合ガスの群から選択されるガスの雰囲気又はプラズマに曝す。
【００１４】
Ｃｕ配線層の表面の自然酸化膜が予め除去された状態でこのようなガスの雰囲気やプラズマでＣｕ配線層の表面を処理することにより、Ｃｕ配線層の表層部にＣｕとこれらのガスに含まれる元素（Ｎ、Ｈ又はＣなど）との化合物層（又は結合層）が形成される。処理ガスとしてエチレンジアミンガス、β−ジケトンガス又はこれらに類似した化合物のガスなどを使用すると、Ｃｕ配線層の表層部に錯体が形成される。
【００１５】
次いで、表面処理されたＣｕ配線層上にＣｕ拡散防止絶縁膜を形成する。このとき、Ｃｕ配線層の表層部には上記した化合物層が形成されているので、Ｃｕ拡散防止絶縁膜の成膜時やその後の熱処理が施される工程でＣｕ配線層の表層部からの突起の発生を抑制することができる。これにより、Ｃｕ拡散防止絶縁膜の膜厚を薄くしてもＣｕの拡散を防止することができるようになる。
【００１６】
さらには、Ｃｕ配線層の表層部（化合物層）がＣｕ拡散防止膜としても機能するので、Ｃｕ拡散防止膜として、誘電率は低いがＣｕの拡散防止能力が高くない絶縁膜を使用してもＣｕの拡散を防止することができるようになる。
【００１７】
これにより、Ｃｕ配線周辺の寄生容量が増加するのを防止することができるので、配線遅延が小さい高性能ＬＳＩの多層配線を製造することができるようになる。
【００１８】
また、上記問題を解決するため、本発明は、半導体装置の製造方法に係り、半導体基板の上方に形成された銅（Ｃｕ）配線層の表面をアンモニアガスのプラズマに曝す工程と、銅（Ｃｕ）配線層の上にシリコン含有絶縁膜を形成する工程と、シリコン含有絶縁膜を、アンモニアガスと炭化水素ガス（ＣxＨy）との混合ガスの雰囲気若しくはプラズマ、及び窒素ガスと炭化水素ガス（ＣxＨy）との混合ガスの雰囲気若しくはプラズマからなる群から選択されるものに曝す工程とを有することを特徴とする。
【００１９】
本発明によれば、まず、Ｃｕ配線層の表面をアンモニアガスのプラズマに曝してＣｕ配線層の表層部の自然酸化膜を除去する。
【００２０】
その後、このＣｕ配線層上にシリコン含有絶縁膜を成膜する。このとき、例えば、Ｃｕ配線周辺の寄生容量を減少させるため、誘電率が比較的低いシリコン含有絶縁膜を形成する。なお、この時点では、このシリコン含有絶縁膜はＣｕ拡散防止能力が高くない絶縁膜である。
【００２１】
続いて、このＣｕ拡散防止膜を上記したガス、例えば、アンモニアガスと炭化水素系ガス（ＣＸＨＹ）との混合ガスなどのガス雰囲気又はプラズマに曝す。
【００２２】
この工程は、次のような２ステップで処理を行ってもよい。すなわち、シリコン含有絶縁膜を、まず、アンモニアガスの雰囲気若しくはプラズマ、又は窒素ガスのプラズマに曝し、次いで、炭化水素系ガス（ＣＸＨＹ）のプラズマに曝す。又は上記した工程を逆にして、シリコン含有絶縁膜を、まず、炭化水素系ガス（ＣＸＨＹ）のプラズマに曝し、次いで、アンモニアガスの雰囲気若しくはプラズマ、又は窒素ガスのプラズマに曝すようにしてもよい。
【００２３】
このように、誘電率は低いがＣｕ拡散防止能力が高くないシリコン含有絶縁膜を上記したようなガスの雰囲気又はそのプラズマに曝すことにより、シリコン含有絶縁膜をＣｕ拡散防止能力が高い絶縁膜に改質することができる。従って、誘電率が低い絶縁膜をＣｕの拡散を防止できるＣｕ拡散防止絶縁膜として使用することができるようになる。これにより、Ｃｕ配線層中のＣｕの拡散を防止できるとともに、Ｃｕ配線周辺の寄生容量が増加するのを防止することができるので、配線遅延の小さい高性能ＬＳＩの多層配線を製造することができるようになる。
【００２４】
しかも、Ｃｕ配線層の表層部の自然酸化膜をアンモニアガスのプラズマにより除去した後に、シリコン含有絶縁膜を成膜することでＣｕ配線層とシリコン含有絶縁膜との密着性を向上させることができるので、多層配線の信頼性を向上させることができる。
【００２５】
【発明の実施の形態】
以下、本発明の実施の形態について、添付の図面を参照して説明する。
【００２６】
（本実施形態の半導体装置の製造方法で用いられる半導体製造装置の説明）
図１は本発明の実施形態で用いられるプラズマＣＶＤ装置を示す概略断面図である。
【００２７】
本実施形態の半導体装置の製造方法で用いる半導体製造装置は、プラズマＣＶＤ（Ｃｈｅｍｉｃａｌ  Ｖａｐｏｒ  Ｄｅｐｏｓｉｔｉｏｎ）装置であって、図１に示すように、半導体基板上に成膜やプラズマ処理を行うためのチャンバ１０とチャンバ１０にガスを供給するガス供給系１１とチャンバ１０内を減圧するガス排気系１３とで基本的に構成されている。このチャンバ１０内には２つの電極、すなわち下部電極１８と上部電極１２とが備えられている。下部電極１８の下部には半導体基板１４を加熱するためのヒータ２２が配置されている。また、下部電極１８の上部及び側部には半導体基板１４が載置される筒状のサセプタ１６が配置されている。
【００２８】
下部電極１８にはＬＦ（Ｌｏｗ  Ｆｒｅｑｕｅｎｃｙ）である３８０ｋＨｚの高周波電源２０が接続され、一方、上部電極１２にはＲＦ（Ｒａｄｉｏ  Ｆｒｅｑｕｅｎｃｙ）である１３．５６ＭＨｚの高周波電源２６が接続されている。これらの高周波電源（２０，２６）のいずれか一方、又は両方を用いてチャンバ１０内のガスに高周波電力を供給することにより、該ガスをプラズマ化することができる。
【００２９】
上部電極１２はガスをチャンバ１０内に供給するためのシャワーヘッドを兼ねており、このシャワーヘッドにはガス供給配管１７が接続されている。ガス供給配管１７には、ＨＭＤＳＯ（（Ｓｉ（ＣＨ３）３）２Ｏ）ガスライン２８、ＣＨ４又はＣ２Ｈ２ガスライン３０、ＮＨ３ガスライン３２、Ｎ２Ｏガスライン３４、ＮＦ３ガスライン３６及びＮ２ライン３８が接続されている。そして、これらのガスライン（２８，３０，３２，３４，３６，３８）にはそれぞれマスフローメータ３７及びガス供給バルブ３９，３９ａが備えられている。
【００３０】
Ｎ２ガスライン３８は、他のガスライン（２８，３０，３２，３４，３６）のマスフロー３７とガス供給バルブ３９との間にガスバルブを介して接続されている。これにより、Ｎ２ガスをパージガスとして他のガスライン（２８，３０，３２，３４，３６）にも供給することができる。
【００３１】
上記したガスラインは、一例として示したものであって、所望のガスを供給するため適宜変更することができることはもちろんである。
【００３２】
チャンバ１０に接続された排気系１３には排気バルブ２３と排気ポンプ２４が備えられている。
【００３３】
本実施形態で使用するプラズマＣＶＤ装置１５はこのような構成になっている。そして、まず、ガス排気系１３により減圧されながら所定のガスがガス供給配管１７からチャンバ１０内に供給され、チャンバ１０内が所定の圧力に設定される。続いて、下部電極や上部電極に高周波電圧が印加されてガスがプラズマ化される。このように、ガスがプラズマ化されることに基づいて半導体基板に対して各種の膜を成膜したり、プラズマ処理をしたりすることができる。また、ガスをプラズマ化しないで半導体基板をガスの雰囲気で処理することもできることはもちろんである。
（本実施形態の半導体装置の製造方法）
１．第１の実施の形態
図２は本発明の第１実施形態の半導体装置の製造方法を示す概略断面図である。
【００３４】
本発明の第１実施形態の半導体装置の製造方法は、まず、図２（ａ）に示すような半導体基板４０を用意する。すなわち、この半導体基板４０には所定の半導体素子（図示せず）が形成され、半導体基板４０の上方には絶縁膜４２の配線溝４２ａに埋め込まれて形成されたＣｕ（銅）配線層４４が形成され、Ｃｕ配線４４と半導体素子とが電気的に接続されている。
【００３５】
Ｃｕ配線層４４は、例えばＴｉＮ層やＴａＮ層などからなるバリアメタル層４４ａを介して配線溝４２ａ内に埋め込まれている。バリアメタル層４４ａやＣｕ配線層４４は、配線溝４２ａ内及び絶縁膜４２上に成膜されたものが化学機械研磨（ＣＭＰ）法により除去されて配線溝４２ａ内に埋め込まれたものである。このＣｕ配線層４４は、成膜後又はＣＭＰにより配線溝４２ａに埋め込まれた後に、非酸化性ガス（例えば水素ガス）の雰囲気で熱処理が施されている。
【００３６】
その後、上述したプラズマＣＶＤ装置１５のチャンバ１０内に半導体基板４０を搬送し、半導体基板４０上のＣｕ配線層４４の表面をＮＨ３（アンモニア）ガスのプラズマ、Ｎ２（窒素）とＨ２（水素）との混合ガスのプラズマ、ＣＦ４ガスのプラズマ、Ｃ２Ｆ６ガスのプラズマ又はＮＦ３ガスのプラズマに曝す。この工程により、Ｃｕ配線層４４の表層部に形成された自然酸化膜が除去される。
【００３７】
次いで、同じチャンバ１０内又は同一装置内の他のチャンバ内で、Ｃｕ配線層４４の表面を例えばＮＨ３（アンモニア）ガスやＣＸＨＹガス（炭化水素系ガス）などを含むガスの雰囲気又はプラズマに曝す。これにより、図２（ｂ）に示すように、Ｃｕ配線層４４の表層部のＣｕと上記したガスのＮ、Ｈ又はＣなどの元素とが化合又は結合することにより、Ｃｕ配線層４４の表層部に化合物層（又は結合層）４４ｂが形成される。
【００３８】
この工程で使用するガスの具体例として、ＮＨ３（アンモニア）ガス、エチレンジアミンガス、β−ジケトンガス、ＮＨ３（アンモニア）ガスとＣＸＨＹガス（炭化水素系ガス）との混合ガス、又はＮ２（窒素）ガスとＣＸＨＹガス（炭化水素系ガス）との混合ガスなどを使用することができる。なお、ＣＸＨＹガスとして、ＣＨ４（メタン）、Ｃ２Ｈ２（アセチレン）、Ｃ２Ｈ４（エチレン）、Ｃ３Ｈ８（プロパン）、Ｃ４Ｈ８（ブチレン）、Ｃ４Ｈ１０（ブタン）、Ｃ６Ｈ６（ベンゼン）、Ｃ６Ｈ１２（シクロヘキサン）及びＣ７Ｈ１４（メチルシクロヘキサン）のうち、いずれかを使用することができる。
【００３９】
これらのガスの中で、エチレンジアミンガス、β−ジケトンガス又はこれらに類似した化合物のガスなどを使用すると、Ｃｕ配線層４４の表層部に錯体が形成される。β−ジケトンの一例としては、ヘキサフルオロアセチルアセトン（Ｃ５Ｈ２Ｏ２Ｆ６）を使用することができる。
【００４０】
次いで、表面処理されたＣｕ配線層４４上に、プラズマＣＶＤによりシリコン窒化膜などからなるＣｕ拡散防止絶縁膜４６を形成する。このとき、Ｃｕ配線層４４の表層部には化合物層４４ｂが形成されているので、Ｃｕ配線層４４の表層部からのＣｕ突起の発生を抑制することができ、これにより、Ｃｕ拡散防止絶縁膜４６の膜厚を薄くしてもＣｕの拡散を防止することができるようになる。
【００４１】
また、後の熱処理が施される工程においても、Ｃｕ配線層４４の表層部に形成された化合物層４４ａがＣｕ配線層４４の表層部からの突起の発生を抑制する。
【００４２】
さらには、Ｃｕ配線層４４の表層部に形成された化合物層４４ａがＣｕ拡散防止膜としても機能するようになるので、Ｃｕ拡散防止絶縁膜として、誘電率は低いがＣｕの拡散防止能力が高くない絶縁膜、例えば誘電率が４程度のシリコン含有絶縁膜を使用してもＣｕの拡散を防止することができるようになる。
【００４３】
これにより、Ｃｕ配線層４４間における容量の増加を防止することができるので、配線遅延が小さい高性能ＬＳＩの多層配線を製造することができるようになる。
【００４４】
（１）第１例
次に、本発明の実施形態の半導体装置の製造方法の第１例を示す。前述したプラズマＣＶＤ装置１５を用いて、まず、次のような２ステップの条件下で半導体基板４０上のＣｕ配線層４４の表面処理を行う。
【００４５】
（第１ステップ）
ＮＨ３流量・・・５００ｓｃｃｍ
圧力・・・１Ｔｏｒｒ
サセプタ１６（半導体基板４０）の温度・・・３７５℃
１３．５６ＭＨｚの高周波電源のパワー・・・１００Ｗ
処理時間・・・１０秒
第１ステップにおいては、Ｃｕ配線層４４の表層部に形成された自然酸化膜が除去される。
【００４６】
（第２ステップ）
ＮＨ３流量・・・５００ｓｃｃｍ
圧力・・・１Ｔｏｒｒ
処理時間・・・６０秒
その後、プラズマＣＶＤ装置１５の同じチャンバ又は他のチャンバ内で一例として次の成膜条件により膜厚が１００ｎｍのシリコン含有絶縁膜４６（Ｃｕ拡散防止絶縁膜）を成膜する。
【００４７】
ＨＭＤＳＯ流量・・・５０ｓｃｃｍ
Ｎ２Ｏ流量・・・１００ｓｃｃｍ
ＮＨ３流量・・・２００ｓｃｃｍ
圧力・・・１Ｔｏｒｒ
３８０ｋＨｚ高周波電源２０のパワー・・・１５０Ｗ
（２）第２例
次に、本実施形態の半導体装置の製造方法の第２例を示す。上述したプラズマＣＶＤ装置１５を用いて、まず、次のような２ステップの条件下で半導体基板４０上のＣｕ配線層４４の表面処理を行う。
【００４８】
（第１ステップ）
第１例と同様な条件で処理することにより、Ｃｕ配線層４４の表層部に形成された自然酸化膜を除去する。
【００４９】
（第２ステップ）
ＮＨ３流量・・・２００ｓｃｃｍ
ＣＨ４流量・・・２００ｓｃｃｍ
圧力・・・１Ｔｏｒｒ
１３．５６ＭＨｚの高周波電源のパワー・・・１００Ｗ
処理時間・・・３０秒
その後、第１例と同様な方法により、膜厚が１００ｎｍのシリコン含有絶縁膜４６（Ｃｕ拡散防止絶縁膜）を成膜する。
【００５０】
（３）第３例
次に、本実施形態の半導体装置の製造方法の第３例を示す。上述したプラズマＣＶＤ装置１５を用いて、まず、次のような２ステップの条件下で半導体基板４０上のＣｕ配線層４４の表面処理を行う。
【００５１】
（第１ステップ）
第１例と同様な条件で処理することにより、Ｃｕ配線層４４の表層部に形成された自然酸化膜を除去する。
【００５２】
（第２ステップ）
エチレンジアミン流量・・・２００ｓｃｃｍ
圧力・・・１Ｔｏｒｒ
処理時間・・・６０秒
その後、第１例と同様な方法により、膜厚が１００ｎｍのシリコン含有絶縁膜４６（Ｃｕ拡散防止絶縁膜）を成膜する。
【００５３】
（４）第４例
次に、本実施形態の半導体装置の製造方法の第４例を示す。上述したプラズマＣＶＤ装置１５を用いて、まず、次のような２ステップの条件下で半導体基板４０上のＣｕ配線層４４の表面処理を行う。
【００５４】
（第１ステップ）
第１例と同様な条件で処理することにより、Ｃｕ配線層４４の表層部に形成された自然酸化膜を除去する。
【００５５】
（第２ステップ）
エチレンジアミン流量・・・２００ｓｃｃｍ
圧力・・・１Ｔｏｒｒ
１３．５６ＭＨｚ高周波電源のパワー・・・１００Ｗ
処理時間・・・３０秒
その後、第１例と同様な方法により、膜厚が１００ｎｍのシリコン含有絶縁膜４６（Ｃｕ拡散防止絶縁膜）を成膜する。
【００５６】
（５）第５例
次に、本実施形態の半導体装置の製造方法の第５例を示す。上述したプラズマＣＶＤ装置１５を用いて、まず、次のような２ステップの条件下で半導体基板４０上のＣｕ配線層４４の表面処理を行う。
【００５７】
（第１ステップ）
第１例と同様な条件で処理することにより、Ｃｕ配線層４４の表層部に形成された自然酸化膜を除去する。
【００５８】
（第２ステップ）
エチレンジアミン流量・・・２００ｓｃｃｍ
圧力・・・１Ｔｏｒｒ
１３．５６ＭＨｚ高周波電源のパワー・・・１００Ｗ
処理時間・・・３０秒
その後、第１例の製造方法と同様な方法により、膜厚が１００ｎｍのシリコン含有絶縁膜４６（Ｃｕ拡散防止絶縁膜）を成膜する。
【００５９】
（後処理）
次いで、後処理として、以下の条件でシリコン含有絶縁膜４６（Ｃｕ拡散防止絶縁膜）の表面処理を行う。
【００６０】
エチレンジアミン流量・・・２００ｓｃｃｍ
圧力・・・１Ｔｏｒｒ
処理時間・・・６０秒
（６）第６例
次に、本実施形態の半導体装置の製造方法の第６例を示す。上述したプラズマＣＶＤ装置１５を用いて、まず、次のような２ステップの条件下で半導体基板４０上のＣｕ配線層４４の表面処理を行う。
【００６１】
（第１ステップ）
第１例と同様な条件で処理することにより、Ｃｕ配線層４４の表層部に形成された自然酸化膜を除去する。
【００６２】
（第２ステップ）
エチレンジアミン流量・・・２００ｓｃｃｍ
圧力・・・１Ｔｏｒｒ
１３．５６ＭＨｚ高周波電源のパワー・・・１００Ｗ
処理時間・・・３０秒
その後、第１例と同様な製造方法により、膜厚が例えば１００ｎｍのシリコン含有絶縁膜４６（Ｃｕ拡散防止絶縁膜）を成膜する。
【００６３】
（後処理）
後処理として、以下の条件でシリコン含有絶縁膜４６（Ｃｕ拡散防止絶縁膜）の表面処理を行う。
【００６４】
エチレンジアミン流量・・・２００ｓｃｃｍ
圧力・・・１Ｔｏｒｒ
１３．５６ＭＨｚ高周波電源パワー・・・１００Ｗ
処理時間・・・６０秒
第５例及び第６例のように、シリコン含有絶縁膜４６を成膜した後に、シリコン含有絶縁膜４６の表面をエチレンジアミンのガスの雰囲気又はプラズマに曝すことにより、Ｃｕの拡散をさらに防止することができる。
【００６５】
（本願発明者の調査）
本願発明者らは、前述した第１実施形態の半導体装置の製造方法の効果を確認した。
【００６６】
（１）基準サンプルの作成
まず、本実施形態の半導体装置の製造方法の効果を確認するため基準サンプルを作成した。すなわち、半導体基板４０上のＣｕ配線層４４の表面に対して何も処理せずに、Ｃｕ配線層４４上にシリコン含有絶縁膜４６（Ｃｕ拡散防止絶縁膜）を成膜した。このシリコン含有絶縁膜４６として、例えば４５０℃で４時間アニールすることにより、Ｃｕ配線層４４中のＣｕが容易に拡散するＣｕ拡散防止能力が低い膜特性のものを用いた。その成膜条件として、以下に示すように、第１例のＣｕ拡散防止絶縁膜の成膜条件において、ガスとしてＨＭＤＳＯのみを使用した条件を用いた。
【００６７】
ＨＭＤＳＯ流量・・・５０ｓｃｃｍ
圧力・・・１Ｔｏｒｒ
３８０ｋＨｚ高周波電源２０のパワー・・・１５０Ｗ
（２）実験サンプルの作成
次に、以下のような方法で実験サンプルを作成した。
【００６８】
まず、上述したプラズマＣＶＤ装置１５を用いて、半導体基板４０上のＣｕ配線層４４の表面をＮＨ３プラズマに曝して表層部の自然酸化膜を除去し、その後、ＮＨ３ガスとＣ７Ｈ１４（メチルシクロヘキサン）との混合ガスのＲＦプラズマ（圧力：２．０Ｔｏｒｒ）によりＣｕ配線層４４の表面処理を行った。次いで、上記した基準サンプルの成膜条件と同じ条件でＣｕ配線層４４上にシリコン含有絶縁膜４６を成膜した。
【００６９】
（３）実験方法及び結果
まず、基準サンプル及び実験サンプルについて、シリコン含有絶縁膜４６（Ｃｕ拡散防止絶縁膜）の電流（Ｉ）−電圧（Ｖ）特性をＨｇプローブ法によりそれぞれ調査した。その後、基準サンプル及び実験サンプルに対して４５０℃で４時間アニールした後、シリコン含有絶縁膜の電流（Ｉ）−電圧（Ｖ）特性をそれぞれＨｇプローブ法により再度調査した。
【００７０】
図３は基準サンプルのアニール前の電流（Ｉ）−電圧（Ｖ）特性を示すもの、図４は基準サンプルのアニール後の電流（Ｉ）−電圧（Ｖ）特性を示すもの、図５は実験サンプルのアニール前の電流（Ｉ）−電圧（Ｖ）特性を示すもの、図６は同じく実験サンプルのアニール後の電流（Ｉ）−電圧（Ｖ）特性を示すものである。これらの図の横軸が電界強度を示し、縦軸がリーク電流を示している。
【００７１】
基準サンプルのシリコン含有絶縁膜４６を成膜した後（アニール前）のＩ−Ｖ特性によれば、図３に示すように、半導体基板内の場所によって多少のばらつきがあるが、所定の絶縁耐圧をもっていた。そして、この基準サンプルを４５０℃で４時間アニールすると、図３と図４との比較から明らかなように、半導体基板内の場所によってはシリコン含有絶縁膜４６に低い電界強度で多くのリーク電流が流れるようになり、アニールすることにより絶縁耐圧が劣化する傾向にあることが確認された。
【００７２】
すなわち、本実施形態とは違って、Ｃｕ配線層４４の表面に所定の処理を行わない場合、Ｃｕ配線層４４中のＣｕがアニールによりＣｕの拡散防止能力が低くしたＣｕ拡散防止絶縁膜（シリコン含有絶縁膜）中に容易に拡散することを意味している。
【００７３】
実験サンプルは、ＮＨ３ガス＋Ｃ７Ｈ１４（メチルシクロヘキサン）ガスとの混合ガスを用いてＣｕ配線層４４の表面に対してＲＦプラズマ処理（１３．５６ＭＨｚ）を行ったものである。図５と図６との比較から明らかなように、アニールを行ってもシリコン含有絶縁膜４６の絶縁耐圧の劣化はみられず、アニール前と比較して同等以上であることが確認された。
【００７４】
以上のように、本実施形態の半導体装置の製造方法を用いてＣｕ配線層４４の表面処理をすることにより、Ｃｕ配線層４４上のシリコン含有絶縁膜４６（Ｃｕ拡散防止絶縁膜）のアニール前後での電流（Ｉ）−電圧（Ｖ）特性に基づく絶縁耐圧が同等以上であり、Ｃｕ配線層４４中のＣｕがシリコン含有絶縁膜に拡散するのを防止することができることを確認することができた。
【００７５】
２．第２の実施の形態
図７（ａ）及び（ｂ）は第２実施形態の半導体装置の製造方法を示す概略断面図である。
【００７６】
第２実施形態の半導体装置の製造方法は、Ｃｕ配線層の表層部に形成された自然酸化膜を除去した後、Ｃｕ配線層上に誘電率が比較的低いシリコン含有絶縁膜を成膜し、このシリコン含有絶縁膜に対して所定の処理を行うことで、シリコン含有絶縁膜をＣｕ拡散防止能力が高いＣｕ拡散防止絶縁膜に改質してＣｕの拡散を防止するものである。
【００７７】
本実施形態の半導体装置の製造方法は、まず、図７（ａ）に示すような第１実施形態と同様なＣｕ配線層４４を備えた半導体基板４０を用意する。
【００７８】
その後、上述したプラズマＣＶＤ装置１５のチャンバ１０内に半導体基板４０を搬送し、半導体基板４０上のＣｕ配線層４４の表面をＮＨ３（アンモニア）ガスのプラズマに曝すことにより、Ｃｕ配線層４４の表層部に形成された自然酸化膜を除去する。
【００７９】
次いで、図７（ｂ）に示すように、同じチャンバ１０又は同一装置内の他のチャンバ内で、表面の自然酸化膜が除去されたＣｕ配線層４４上にシリコン含有絶縁膜４６ａを成膜する。このとき、シリコン含有絶縁膜４６ａをＨＭＤＳＯを含む反応ガスを用いるなどして成膜することにより、その誘電率が３．５〜４程度のものを成膜する。なお、このシリコン含有絶縁膜４６ａは、Ｃｕ拡散防止能力がさほど高くない絶縁膜である。シリコン含有絶縁膜４６ａとして、シリコン窒化膜、シリコン酸化膜及びシリコン窒化酸化膜などを使用することができる。
【００８０】
次いで、同じチャンバ１０又は他のチャンバ内で、シリコン含有絶縁膜４６ａを、ＮＨ３（アンモニア）ガスとＣＸＨＹ（炭化水素系）ガスとの混合ガスの雰囲気若しくはプラズマ、Ｎ２（窒素）ガスとＣＸＨＹ（炭化水素系）ガスとの混合ガスの雰囲気若しくはプラズマ、Ｎ２（窒素）ガスのプラズマ、又はＮＨ３（アンモニア）ガスの雰囲気に曝す。
【００８１】
ＮＨ３ガスとＣＸＨＹガスとの混合ガスのプラズマ、Ｎ２ガスとＣＸＨＹガスとの混合ガスのプラズマ及びＮ２ガスのプラズマとして、１３．５６ＭＨｚのＲＦプラズマ又は３８０ＫＨｚのＬＦプラズマを用いることが好ましい。
【００８２】
この工程においては、次のような２ステップで処理を行ってもよい。すなわち、シリコン含有絶縁膜４８を、まず、ＮＨ３ガスの雰囲気若しくはプラズマ、又はＮ２ガスプラズマに曝し、次いで、ＣＸＨＹガスの雰囲気又はプラズマに曝してもよい。又は、上記した２ステップの工程を逆にして、シリコン含有絶縁膜４８をまず、ＣＸＨＹガスの雰囲気又はプラズマにし、次いで、ＮＨ３ガスの雰囲気若しくはプラズマ、又はＮ２ガスプラズマに曝してもよい。
【００８３】
なお、ＣＸＨＹガスとしては、第一実施形態で説明したものと同じガスを用いることができる。
【００８４】
このようにして、上記したガスを用いてシリコン含有絶縁膜４６を処理することにより、シリコン含有絶縁膜４６ａが改質されてＣｕの拡散を防止するＣｕ拡散防止絶縁膜として機能するようになる。つまり、誘電率が低いシリコン含有絶縁膜４６ａをＣｕの拡散を防止できるＣｕ拡散防止絶縁膜として使用することができるようになる。これにより、多層配線のＣｕ配線周辺の寄生容量が増加するのを防止することができるので、配線遅延が小さい高性能ＬＳＩの多層配線を製造することができるようになる。
【００８５】
また、Ｃｕ配線層４４の表層部の自然酸化膜をＮＨ３ガスのプラズマにより除去した後に、Ｃｕ配線層４４上にシリコン含有絶縁膜４６ａを成膜することでＣｕ配線層４４とシリコン含有絶縁膜４６ａとの密着性を向上させることができるので、多層配線の信頼性を向上させることができる。
【００８６】
（１）第１例
次に、第２実施形態の半導体装置の製造方法の第１例を示す。上述したプラズマＣＶＤ装置１５のチャンバ１０に半導体基板４０を搬送し、まず、次のような条件下でＣｕ配線層４４の表層部の自然酸化膜を除去する。
【００８７】
ＮＨ３流量・・・５００ｓｃｃｍ
圧力・・・１Ｔｏｒｒ
サセプタ１６（半導体基板４０）の温度・・・３７５℃
１３．５６ＭＨｚの高周波電源のパワー・・・１００Ｗ
処理時間・・・１０秒
続いて、同じチャンバ１０又は他のチャンバ内で一例として次の成膜条件により、膜厚が例えば１００ｎｍのシリコン含有絶縁膜４６ａを成膜する。
【００８８】
ＨＭＤＳＯ流量・・・５０ｓｃｃｍ
Ｎ２Ｏ流量・・・１００ｓｃｃｍ
ＮＨ３流量・・・２００ｓｃｃｍ
圧力・・・１Ｔｏｒｒ
３８０ｋＨｚ高周波電源２０のパワー・・・１５０Ｗ
次いで、以下の条件でシリコン含有絶縁膜４６ａを処理する。
【００８９】
ＮＨ３流量・・・５００ｓｃｃｍ
圧力・・・１Ｔｏｒｒ
１３．５６ＭＨｚ高周波電源２０のパワー・・・なし（０Ｗ）
処理時間・・・６０秒
（２）第２例
次に、第２実施形態の半導体装置の製造方法の第２例を示す。まず、第１例と同様な方法により、Ｃｕ配線層４４の表層部の自然酸化膜を除去し、続いて、膜厚が１００ｎｍのシリコン含有絶縁膜４６ａを成膜する。
【００９０】
次いで、以下の条件でシリコン含有絶縁膜４６ａを処理する。
【００９１】
ＮＨ３流量・・・５００ｓｃｃｍ
圧力・・・１Ｔｏｒｒ
３８０ＫＨｚ高周波電源２０のパワー・・・１００Ｗ
処理時間・・・６０秒
（３）第３例
次に、第２実施形態の半導体装置の製造方法の第３例示す。まず、第１例と同様な方法により、Ｃｕ配線層４４の表層部の自然酸化膜を除去し、続いて、膜厚が１００ｎｍのシリコン含有絶縁膜４６ａを成膜する。
【００９２】
次いで、以下の条件でシリコン含有絶縁膜４６ａを処理する。
【００９３】
ＮＨ３流量・・・２００ｓｃｃｍ
ＣＨ４流量・・・２００ｓｃｃｍ
圧力・・・１Ｔｏｒｒ
１３．５６ＭＨｚ高周波電源２０のパワー・・・１００Ｗ
処理時間・・・６０秒
（４）第４例
次に、第２実施形態の半導体装置の製造方法の第４例を示す。まず、第１例と同様な方法により、Ｃｕ配線層４４の表層部の自然酸化膜を除去し、続いて、膜厚が１００ｎｍのシリコン含有絶縁膜４６ａを成膜する。
【００９４】
次いで、以下のような２ステップによりシリコン含有絶縁膜４６ａを処理する。
【００９５】
（第１ステップ）
ＮＨ３流量・・・５００ｓｃｃｍ
圧力・・・１Ｔｏｒｒ
１３．５６ＭＨｚ高周波電源２０のパワー・・・１００Ｗ
処理時間・・・３０秒
（第２ステップ）
ＣＨ４・・・５００ｓｃｃｍ
圧力・・・１Ｔｏｒｒ
１３．５６ＭＨｚ高周波電源２０のパワー・・・１００Ｗ
処理時間・・・３０秒
（本願発明者の調査）
本願発明者は、第２実施形態の第１例及び第４例の製造方法を基準にして、それぞれ実験サンプル１Ａ及び２Ａを作成した後、第１実施形態での調査と同様な方法でシリコン含有絶縁膜４６ａの電流（Ｉ）−電圧（Ｖ）特性を調査した。
【００９６】
図８は実験サンプル１Ａのアニール前の電流（Ｉ）−電圧（Ｖ）特性を示すもの、図９は実験サンプル１Ａのアニール後の電流（Ｉ）−電圧（Ｖ）特性を示すもの、図１０は実験サンプル２Ａのアニール前の電流（Ｉ）−電圧（Ｖ）特性を示すもの、図１０は実験サンプル２Ａのアニール後の電流（Ｉ）−電圧（Ｖ）特性を示すものである。
【００９７】
実験サンプル１Ａ（シリコン含有絶縁膜４６ａをＮＨ３ガスの雰囲気で処理（圧力：０．５Ｔｏｒｒ））のシリコン含有絶縁膜４６ａの電流（Ｉ）−電圧（Ｖ）特性によれば、図８と図９との比較から明らかなように、アニールを行ってもシリコン含有絶縁膜４６ａの絶縁耐圧の劣化はみられず、アニール前と比べて同等以上であることが確認された。
【００９８】
また、実験サンプル２Ａ（シリコン含有絶縁膜４６ａをＮＨ３ガスとＣＨ４ガスとの混合ガスのプラズマで処理（圧力：４Ｔｏｒｒ））のシリコン含有絶縁膜４６ａの電流（Ｉ）−電圧（Ｖ）特性においても、図１０と図１１との比較から明かなように、アニールを行ってもシリコン含有絶縁膜４６ａの絶縁耐圧の劣化はみられず、アニール前と比べて同等以上であることが確認された。
【００９９】
この実験結果は、シリコン含有絶縁膜４６ａがＣｕ配線層４４からのＣｕの拡散を防止していることを意味している。このように、第２実施形態の製造方法を用いて、シリコン含有絶縁膜４６ａをＮＨ３ガスの雰囲気に曝したり、ＮＨ３ガスとＣＨ４ガスとの混合ガスのプラズマで処理したりすることにより、シリコン含有絶縁膜４６ａが高いＣｕ拡散防止機能を備えることを確認することができた。
【０１００】
３．第３の実施の形態
上記第２の実施の形態では、銅配線層４４上のシリコン含有絶縁膜４６に対してアンモニア処理とＣｘＨｙ処理との２ステップ処理をしているが、場合により、図１２（ｂ）に示すように、銅配線層４４上のシリコン含有絶縁膜４６を炭化水素系ガス（ＣＸＨＹ）の雰囲気又はプラズマに曝す１ステップ処理を行ってもよい。例えば、
Ｃ２Ｈ２・・・５０ｓｃｃｍ
圧力・・・０．５Ｔｏｒｒ
１３．５６ＭＨｚ高周波電源２０のパワー・・・０Ｗ
３８０ｋＨｚ高周波電源２０のパワー・・・１５０Ｗ
基板温度・・・３７５℃
の処理を行い、層厚さ約５ｎｍを有する炭素含有層４６ｂを形成する。
【０１０１】
炭素含有層４６ｂは、銅配線層４４の銅粒子に対するバリア性とともに、シリコン含有絶縁膜のガス状或いは液状のエッチャントに対して十分なエッチング耐性を有する。
【０１０２】
従って、簡単な処理で、このシリコン含有絶縁膜４６には、銅配線層４４の銅粒子に対するバリアの機能とともに、図１３（ａ）に示すように、シリコン含有絶縁膜４６上に形成される膜厚の厚い層間絶縁膜４８をエッチングして開口部４８ａを形成する際にエッチングストッパの機能を付与することができる。
【０１０３】
なお、炭化水素系ガス（ＣＸＨＹ）として、Ｃ２Ｈ２の他に、第１の実施の形態に記載された化合物を用いることができる。
【０１０４】
該処理を適用した例について、図１２（ａ）乃至（ｃ）、図１３（ａ）、（ｂ）を参照して以下に説明する。
【０１０５】
図１２（ａ）乃至（ｃ）、図１３（ａ）、（ｂ）は、第３の実施の形態の半導体装置の製造方法を示す断面図である。図７（ｂ）の表面処理前までは、第２の実施の形態と同様にして、埋込み銅配線層４４上にバリア絶縁膜となるシリコン含有絶縁膜４６を形成する。この状態を図１２（ａ）に示す。次いで、図１２（ｂ）に示すように、炭化水素系ガス（ＣＸＨＹ）の雰囲気又はプラズマを用いて上記の条件で表面処理を行う。次いで、図１２（ｃ）に示すように、層間絶縁膜４８を形成した後、図１３（ａ）に示すように、炭素含有層４６ｂをエッチングストッパとして層間絶縁膜４８をエッチングし、シリコン含有絶縁膜４６が露出する開口部４８ａを形成する。続いて、開口部４８ａを通してシリコン含有絶縁膜４６をエッチングして底部に銅膜４４を主とする配線層が露出する開口部４８ｂを形成する。その後、開口部４８ｂを介して銅膜４４を主とする配線層と接続する上部配線層などを形成する。
【０１０６】
なお、上記では、シリコン含有絶縁膜４６を形成する前に銅膜４４の表層に図２のような化合物層４４ｂを形成していないが、図２のような化合物層４４ｂを形成してもよい。
【０１０７】
以上、第１乃至第３の実施の形態により、この発明の詳細を説明したが、この発明の範囲は上記実施の形態に具体的に示した例に限られるものではなく、この発明を逸脱しない要旨の範囲の上記実施の形態の変更はこの発明の範囲に含まれる。
【０１０８】
【発明の効果】
以上説明したように、本発明によれば、シリコン含有絶縁膜を炭化水素系ガス（ＣＸＨＹ）の雰囲気又はプラズマに曝すことにより、簡単な処理で、銅配線の銅粒子に対するバリアの機能とともに、バリア絶縁膜上に形成される膜厚の厚い層間絶縁膜をエッチングする際にエッチングストッパの機能を有するシリコン含有絶縁膜を形成することができる。
【０１０９】
また、表面の自然酸化膜が除去された銅（Ｃｕ）配線層の表面を例えばアンモニアガス、エチレンジアミンガス、β−ジケトンガス、炭化水素系ガス（ＣＸＨＹ）などを含むガスの雰囲気又はそのプラズマに曝し、次いで、表面処理されたＣｕ配線層上にＣｕ拡散防止絶縁膜を形成する。これにより、Ｃｕ配線層の表層部には化合物層（又は結合層）が形成されることで、Ｃｕ拡散防止絶縁膜の成膜時やその後の熱処理を受ける工程でＣｕ配線層の表層部からの突起の発生を抑制することができるので、Ｃｕ拡散防止絶縁膜の膜厚を薄くしてもＣｕの拡散を防止することができるようになる。
【０１１０】
従って、Ｃｕ配線周辺の寄生容量が増加するのを防止することができるので、配線遅延が小さい高性能ＬＳＩの多層配線を製造することができるようになる。
【０１１１】
また、本発明によれば、表面の自然酸化膜が除去されたＣｕ配線層にシリコン含有絶縁膜を成膜し、次いで、このシリコン含有絶縁膜を例えばアンモニアガスや炭化水素系ガスなどを含む混合ガスの雰囲気若しくはプラズマ、又はアンモニアガスの雰囲気などに曝す。
【０１１２】
このような処理を行うことにより、誘電率は低いがＣｕ拡散防止能力が高くないシリコン含有絶縁を、Ｃｕ拡散防止能力が高い絶縁膜に改質することができる。従って、Ｃｕ拡散防止絶縁膜として誘電率が低い絶縁膜を使用することができるようになるので、多層配線のＣｕ配線周辺の寄生容量が増加するのを防止することができる。
【図面の簡単な説明】
【図１】図１は本発明の第１実施形態の半導体装置の製造方法で用いるプラズマＣＶＤ装置を示す概略断面図である。
【図２】図２（ａ）及び（ｂ）は本発明の第１実施形態の半導体装置の製造方法を示す概略断面図である。
【図３】図３は基準サンプルのアニール前の電流（Ｉ）−電圧（Ｖ）特性を示すものである。
【図４】図４は基準サンプルのアニール後の電流（Ｉ）−電圧（Ｖ）特性を示すものである。
【図５】図５は本発明の第１実施形態に係る実験サンプル（ＮＨ３＋Ｃ７Ｈ１４ガスプラズマで処理）のアニール前の電流（Ｉ）−電圧（Ｖ）特性を示すものである。
【図６】図６は本発明の第１実施形態に係る実験サンプル（ＮＨ３＋Ｃ７Ｈ１４ガスプラズマで処理）のアニール後の電流（Ｉ）−電圧（Ｖ）特性を示すものである。
【図７】図７（ａ）及び（ｂ）は本発明の第２実施形態の半導体装置の製造方法を示す概略断面図である。
【図８】図８は本発明の第２実施形態に係る実験サンプル１Ａ（ＮＨ３ガス雰囲気で処理）のアニール前の電流（Ｉ）−電圧（Ｖ）特性を示すものである。
【図９】図９は本発明の第２実施形態に係る実験サンプル１Ａ（ＮＨ３ガス雰囲気で処理）のアニール後の電流（Ｉ）−電圧（Ｖ）特性を示すものである。
【図１０】図１０は本発明の第２実施形態に係る実験サンプル２Ａ（ＮＨ３＋ＣＨ４ガスプラズマ処理）のアニール前の電流（Ｉ）−電圧（Ｖ）特性を示すものである。
【図１１】図１１は本発明の第２実施形態に係る実験サンプル２Ａ（ＮＨ３＋ＣＨ４ガスプラズマ処理）のアニール後の電流（Ｉ）−電圧（Ｖ）特性を示すものである。
【図１２】図１２（ａ）乃至（ｃ）は本発明の第３実施形態に係る半導体装置の製造方法について示す断面図（その１）である。
【図１３】図１３（ａ）乃至（ｂ）は本発明の第３実施形態に係る半導体装置の製造方法について示す断面図（その２）である。
【符号の説明】
１０・・・チャンバ
１１・・・ガス供給系
１２・・・上部電極
１３・・・ガス排気系
１４・・・半導体基板
１５・・・プラズマＣＶＤ装置
１６・・・サセプタ
１７・・・ガス供給配管
１８・・・下部電極
２０・・・３８０ＫＨｚ高周波電源
２２・・・ヒータ
２３・・・排気バルブ
２４・・・排気ポンプ
２６・・・１３．５６ＭＨｚ高周波電源
２８・・・ＨＭＤＳＯガスライン
３０・・・ＣＨ４又はＣ２Ｈ２ガスライン
３２・・・ＮＨ３ガスライン
３４・・・Ｎ２Ｏガスライン
３６・・・ＮＦ３ガスライン
３８・・・Ｎ２ガスライン
４０・・・半導体基板
４２・・・絶縁膜
４２ａ・・・配線溝
４４・・・Ｃｕ配線層
４４ａ・・・バリアメタル層
４６，４６ａ・・・シリコン含有絶縁膜（Ｃｕ拡散防止絶縁膜）
４６ｂ・・・炭素含有層
４８・・・層間絶縁膜
４８ａ、４８ｂ・・・開口部
【図１】
0003559026.tif 000002
【図２】
0003559026.tif 000003
【図３】
0003559026.tif 000004
【図４】
0003559026.tif 000005
【図５】
0003559026.tif 000006
【図６】
0003559026.tif 000007
【図７】
0003559026.tif 000008
【図８】
0003559026.tif 000009
【図９】
0003559026.tif 000010
【図１０】
0003559026.tif 000011
【図１１】
0003559026.tif 000012
【図１２】
0003559026.tif 000013
【図１３】
0003559026.tif 000014